(57)【要約】【課題】本発明では、ブラシを用いた洗浄でも機能性膜表面に傷や剥離を発生させない洗浄方法を提供することを課題とする。【解決手段】表面に成膜された膜付きガラス板の少なくとも膜表面に、該膜面に対し平行方向に４００〜６００Ｈｚで往復振動する洗浄用ブラシ毛を接触させて洗浄すること。【選択図】なし【特許請求の範囲】
【請求項１】
表面に成膜された膜付きガラス板の少なくとも膜表面に、該膜面に対し平行方向に４００〜６００Ｈｚで往復振動する洗浄用ブラシ毛を接触させて洗浄することを特徴とする膜付きガラス板の洗浄方法。
【請求項２】
０．８〜１．０ｍｍの振動幅で往復振動する洗浄用ブラシ毛を接触させて洗浄することを特徴とする請求項１に記載の膜付きガラス板の洗浄方法。
【請求項３】
表面に成膜された膜付きガラス板の少なくとも膜表面と４０〜６０ｋＰａの圧力で洗浄用ブラシ毛を接触させることを特徴とする請求項１または２に記載の膜付きガラス板の洗浄方法。
【請求項４】
前記洗浄用ブラシの、ブラシ毛の長さが１４〜１６ｍｍブラシ毛の直径が０．１〜０．２ｍｍ、前記膜表面と接触するブラシ毛の接触長が１〜３ｍｍ、ブラシ毛の密度が１２００〜１４００本／ｃｍ２で、該ブラシ毛が前記膜表面に接触した際に、該ブラシ毛が４０〜６０ｋＰａの反力を得ることを特徴とする請求項１乃至３のいずれかに記載の膜付きガラス板の洗浄方法。
【請求項５】
前記洗浄用ブラシのブラシ毛が、ナイロン、ＰＶＡ、ポリウレタン、ポリエチレン、ポリプロピレン、ポリブチレンから選ばれる一種以上からなるものであることを特徴とする請求項１乃至４のいずれかに記載の膜付きガラス板の洗浄方法。
【請求項６】
前記ブラシが平板状の固定板の片面にブラシ毛を固定した平板状ブラシであり、往復振動機構を有するものであることを特徴とする請求項１乃至５のいずれかに記載の膜付きガラス板の洗浄方法。
【発明の詳細な説明】
【技術分野】
【０００１】
本発明は、表面に成膜された膜付きガラス板の少なくとも膜表面を洗浄するための洗浄方法に関する。
【背景技術】
【０００２】
ガラス表面には、紫外線の吸収や反射、赤外線の吸収や反射、電波の吸収や反射、電磁波の吸収や反射、可視光の反射低減、特定波長の透過や遮蔽、着色などの機能を付与するために、スパッタ法、ゾルゲル法やＣＶＤ法などにより金属膜、金属酸化物膜、金属窒化物膜などを成膜されることがある。
【０００３】
近年、省エネルギーや二酸化炭素の排出量削減の観点から、ガラスにも様々な機能を持たせる動きがある。例えば、家庭やオフィスでの冷暖房効率を高めるために、建築用の複層ガラスにおいて、空気またはガスが密封された中空層に面するガラス板表面に金属膜を有する構成とすることにより、断熱性能をより高めるケースが増えている。
【０００４】
例えば、複層ガラスの中空層に面するガラス板表面に金属膜または金属化合物膜を有する構成とすることにより、熱貫流率を低減させたり、車両用の窓ガラスにおいても、合わせガラスの中間膜に接するガラス板表面に金属膜または金属化合物膜を有する構成とすることにより、熱貫流率を低減させたり、ガラス板の表面にゾルゲル法によりＳｉＯ２などの膜を成膜することにより、反射率を低減させる場合がある。
【０００５】
上記のような膜付きガラス板は後工程で該膜表面を洗浄する場合があり、例えば、特開平８−２８３９４３号公報では、イオンプレーティング法により成膜された物品表面を、潤滑性液体を滴下したスクラブ用回転ブラシでスクラブ処理し、さらにシャワーで異物を除去する方法が開示されている。
【０００６】
ただし、一般的に、イオンプレーティング法は真空蒸着法やスパッタ法に比べて、蒸着物質の運動エネルギーが大きく、かつ、被覆中に基材が蒸着物質の衝突によって常に浄化されるため、蒸着物と基材の密着性が強いと言われている。このため、成膜法によらず機能性膜表面を傷や剥離を発生させることなく洗浄する洗浄方法が求められている。
【特許文献１】特開平８−２８３９４３号公報
【発明の開示】
【発明が解決しようとする課題】
【０００７】
ガラス板表面に機能性膜を成膜した後に、該ガラス板を洗浄する場合、膜種や成膜法によっては従来のブラシによる洗浄で前記膜表面に傷が付きやすい、または、前記膜が部分的に剥離しやすいという問題があった。そこで本発明では、ブラシを用いた洗浄でも前記膜表面に傷や剥離を発生させない洗浄方法を提供することを課題とする。
【課題を解決するための手段】
【０００８】
本発明は、表面に成膜された膜付きガラス板の少なくとも膜表面に、該膜面に対し平行方向に４００〜６００Ｈｚで往復振動する洗浄用ブラシ毛を接触させて洗浄することを特徴とする膜付きガラス板の洗浄方法である。
【０００９】
前記の往復振動の周波数が４００Ｈｚ未満の場合、膜表面を十分に洗浄することが出来ない傾向がある。一方、６００Ｈｚ超の場合、膜表面に傷や剥離が発生する傾向がある、または、往復振動機構の負荷が大きくなるため好ましくない。そのため、好ましい往復振動の周波数は４００〜６００Ｈｚであり、より好ましくは４５０〜５００Ｈｚである。
【００１０】
また、前記の往復振動は膜付きガラス板の膜面に対し平行方向であればどの向きに振動しても良いが、前記膜付きガラス板が移動しながら洗浄される場合、移動方向に対し直角方向に振動することが好ましい。
【００１１】
また、０．８〜１．０ｍｍの振動幅で往復振動する洗浄用ブラシ毛を接触させて洗浄することを特徴とする膜付きガラス板の洗浄方法である。
【００１２】
前記の往復振動の振動幅が０．８ｍｍ未満の場合、膜表面を十分に洗浄することが出来ない傾向がある。一方、１．０ｍｍ超の場合、膜表面に傷や剥離が発生する傾向がある、または、往復振動機構の負荷が大きくなるため好ましくない。そのため、好ましい往復振動の振動幅は０．８〜１．０ｍｍである。
【００１３】
また、前記洗浄用ブラシが平板状の固定板の片面にブラシ毛を固定した平板状ブラシであり、往復振動機構を有するものであることを特徴とする膜付きガラス板の洗浄方法である。
【００１４】
前記平板状ブラシは、平板状の固定板の片面にブラシ毛を固定したものであり、ブラシ毛がそれぞれ固定されたものであっても良いし、ブラシ毛を束ねた帯状体が前記平板状の固定板に固定されたものであっても良い。
【００１５】
また、表面に成膜された膜付きガラス板の少なくとも膜表面と４０〜６０ｋＰａの圧力で洗浄用ブラシ毛を接触させることを特徴とする膜付きガラス板の洗浄方法である。
【００１６】
本発明の洗浄用ブラシ毛と膜付きガラス板の膜表面とが接触する際の圧力が４０ｋＰａ未満では、膜表面を十分に洗浄することが出来ない傾向がある。一方、圧力が６０ｋＰａを超える場合では、膜表面に傷や剥離が発生する傾向がある。そのため、好ましい圧力は４０〜６０ｋＰａであり、より好ましくは４５〜５５ｋＰａである。
【００１７】
前記の洗浄用ブラシ毛と膜付きガラス板の膜表面とが接触する際の圧力が４０〜６０ｋＰａとなるように、ブラシ毛の長さ、ブラシ毛の直径、ブラシ毛の接触長、ブラシ毛の密度等を選択すればよい。
【００１８】
前記ブラシ毛の長さは１４〜１６ｍｍであることが好ましい。該長さが１４ｍｍ未満の場合、膜表面と接触する際に十分な接触面積を確保できない、または、十分な圧力を与えることが出来ないため、膜表面を十分に洗浄することが出来ない、または膜表面と接触する際に過剰な圧力を与えて膜表面に傷や剥離が発生する傾向がある。一方、該長さが１６ｍｍ超の場合、十分な圧力を与えることが出来ないため、膜表面を十分に洗浄することが出来ない、または膜表面と接触する際に過剰な圧力を与えて膜表面に傷や剥離が発生する傾向がある。そのため、好ましいブラシ毛の長さは、１４．５〜１５．５ｍｍである。
【００１９】
前記ブラシ毛の直径は０．１〜０．２ｍｍであることが好ましい。該直径が０．１ｍｍ未満の場合、膜表面と接触する際に十分な圧力を与えることが出来ないため、膜表面を十分に洗浄することが出来ない傾向がある。一方、該直径が０．２ｍｍ超の場合、膜表面と接触する際に過剰な圧力を与えて膜表面に傷や剥離が発生する傾向がある。そのため、好ましいブラシ毛の直径は０．１〜０．２ｍｍであり、より好ましくは０．１３〜０．１７ｍｍである。
【００２０】
また、前記膜表面と接触する前記ブラシ毛の接触長は１〜３ｍｍであることが好ましい。該接触長が１〜３ｍｍであると、膜表面に対して十分な接触面積を確保でき、十分な圧力を与えることができるとともに、膜表面に傷や剥離が発生しないため好ましい。該接触長が１．５〜２．５ｍｍであるとさらに好ましい。
【００２１】
また、前記洗浄用ブラシの、ブラシ毛の密度は１２００〜１４００本／ｃｍ２であることが好ましい。前記密度であれば、膜表面に十分な圧力を与えることができるとともに、膜表面に傷や剥離が発生しないため好ましい。
【００２２】
また、前記ブラシ毛が前記膜表面に接触した際に、該ブラシ毛が４０〜６０ｋＰａの反力を得ることが好ましい。該ブラシ毛が４０〜６０ｋＰａの反力を得ることにより、膜表面に対して十分な接触面積を確保でき、十分な圧力を与えることができるとともに、膜表面に傷や剥離が発生しないため好ましい。
【発明の効果】
【００２３】
本発明の洗浄方法を用いることで、機能性膜表面に傷や剥離を発生させることなく、機能性膜付きガラス板を洗浄することができる。
【発明を実施するための最良の形態】
【００２４】
本発明の好適な洗浄方法は、膜付きガラス板の少なくとも膜表面に洗浄液を供した後で、及び／または、供しながら該膜面に対し平行方向に４００〜６００Ｈｚで往復振動する洗浄用ブラシ毛を接触させることにより行われるものである。
【００２５】
また、前記膜面に対し平行方向に４００〜６００Ｈｚで往復振動する洗浄用ブラシ毛を接触させた後でさらに膜付きガラス板の少なくとも膜表面に洗浄液を供してもよい。
【００２６】
前記洗浄液としては、水、アンモニア水溶液、希フッ酸水溶液、１−プロパノール、２−プロパノール、イソプロピルアルコール、１−ブタノール、２−ブタノール、エチレングリコール、テトラヒドロフラン及びそれらを１種以上含有する混合液、及び前記液にアルカリ、界面活性剤のうちいずれかを１つ以上含有する液が挙げられる。清浄度を考慮すると、洗浄液として水を用いることがより好ましい。
【００２７】
前記洗浄用ブラシ毛の材質は、前記のとおり前記ブラシ毛が前記膜表面に接触した際に、該ブラシ毛が４０〜６０ｋＰａの反力を得るように、ブラシ毛の長さ、ブラシ毛の直径、ブラシ毛の接触長、ブラシ毛の密度を選択すれば特に限定されないが、耐水性や耐摩耗性を考慮して、ナイロン、ＰＶＡ、ポリウレタン、ポリエチレン、ポリプロピレン、ポリブチレンから選ばれる一種以上からなるものであることが好ましい。
【００２８】
また、前記ブラシ毛は平板状の固定板表面に対して垂直に固定されていると、より効率よく洗浄できるためが好ましい。
【００２９】
また、前記洗浄用ブラシの、ブラシ毛が固定された平板状の固定板の長辺の長さは特に限定はされないが、少なくとも膜付きガラス板の短辺以上の長さを洗浄できることが好ましい。
【００３０】
また、前記洗浄用ブラシを１本以上使用して、前記膜付きガラス板の膜表面を洗浄しても良いし、前記洗浄用ブラシを複数本使用し前記膜付きガラス板の両面を挟み込むように配置して、該膜付きガラス板の両面を洗浄しても良い。なお、前記膜付きガラス板の両面を洗浄する場合、前記洗浄液を該膜付きガラス板の両面に供することが好ましい。
【００３１】
本発明の洗浄方法で膜付きガラス板を洗浄する場合、該膜付きガラス板は所定の搬送機構によって搬送されながら洗浄されることが好ましい。なお、膜付きガラス板の搬送は、該膜付きガラス板面を立てた状態で行っても良いし、傾斜させた状態で行っても良いし、水平に寝かせた状態で行っても良い。
【００３２】
また、本発明の洗浄用ブラシで洗浄可能な膜付きガラス板としては、ガラス板表面に、例えば、Ｚｎ、Ｔｉ、Ｓｎ、Ｃｒ、Ｓｉ等の酸化物膜、窒化物膜、酸窒化物膜、Ａｇ、Ａｌ等の金属膜、ＮｉＣｒ、ＺｎＡｌ、ＺｎＳｎ等の合金膜、および前記の酸化物膜、窒化物膜、酸窒化物膜、金属膜、合金膜に異種金属を添加した合金膜などが成膜されたものが挙げられる。また、前記の膜は単層膜でも良いし、積層された多層膜でも良い。
【００３３】
前記膜の成膜法としては、スパッタ法、真空蒸着法、分子線蒸着法、イオンプレーティング法、イオンビーム蒸着法、ＣＶＤ法、電解メッキ法、ゾルゲル法などが挙げられる。
【００３４】
前記膜付きガラス板のガラス種としては、ソーダ石灰ガラス、アルカリ硼珪酸塩ガラス、無アルカリガラス、石英ガラス、低膨張ガラス、ゼロ膨張ガラス、結晶化ガラス等の各種ガラスを使用することができる。また、ガラス板種としては、フロートガラス、ＴＦＴ用ガラス、ＰＤＰ用ガラス、光学フィルター用基材ガラス、型板ガラス、化学強化ガラス等の各種強化ガラス、網入りガラス等を使用することができる。
【実施例】
【００３５】
〔洗浄後の膜表面の評価〕
洗浄後の膜表面を目視観察し、汚れが除去されているか、また、膜に傷や剥離が発生していないかを確認した。
【００３６】
実施例１
（１）汚染された状態の膜付きガラス板の作製
清浄な１６００ｍｍ×１０００ｍｍのフロートガラス板（厚さ２ｍｍ）の片側表面にスパッタ法で銀膜を成膜し、該銀膜表面に洗浄により除去すべき汚れ（異物）として直径８〜１０μｍのシールドリリース（珪藻土をテフロンコーティングしたもの)微粒子を散布することにより、シールドリリース微粒子で汚染された状態の銀膜付きガラス板を準備した。
【００３７】
（２）膜付きガラス板の洗浄
前記銀膜付きガラス板の膜面側に対し２本、非膜面側に２本の往復振動機構付き平板状ブラシを、該膜付きガラス板の膜面に対し平行に、短辺に対し直角になるように配置して、該膜付きガラス板の両面を挟み込むようにして両面を洗浄した。なお、前記膜付きガラス板が平板状ブラシのブラシ毛に接触する前に、及び接触している最中に、及び接触した後に、洗浄液として水を該膜付きガラス板の両面に吐出して供した。また、前記膜付きガラス板の長辺と平行な方向に該膜付きガラス板を移動させながら洗浄した。
【００３８】
洗浄に用いた平板状ブラシのブラシ毛はナイロンで、前記平板状の固定板表面に対して垂直に固定されたもので、ブラシ毛の密度は１３２８本／ｃｍ２、ブラシ毛の長さは１５ｍｍ、直径は０．１５ｍｍした。また、前記膜表面と接触する前記ブラシ毛の接触長が２ｍｍとなるように、前記平板状ブラシを配置し、前記膜表面と５０ｋＰａの圧力で前記ブラシ毛を接触させるとともに、４７５Ｈｚの周波数かつ０．９ｍｍの振動幅で前記膜付きガラス板の移動方向に対し直角方向に前記ブラシ毛を往復振動させた。
【００３９】
洗浄後の銀膜表面を目視観察したところ、汚れ（異物）が除去されており、また、膜に傷や剥離が発生していないことを確認できた。